(57)【特許請求の範囲】
【請求項１】
電着塗装が施された被塗物に、下記の工程（１）〜（４）：
工程（１）：前記被塗物上に、中塗り塗料（Ｘ）を塗装してＬ＊値が８５．０以上の中塗り塗膜を形成する工程、
工程（２）：前記工程（１）で形成された中塗り塗膜上に、水性ベース塗料（Ｙ）を塗装してベース塗膜を形成する工程、
工程（３）：前記工程（２）で形成されたベース塗膜上に、クリヤー塗料（Ｚ）を塗装してクリヤー塗膜を形成する工程、及び
工程（４）：前記工程（１）〜（３）で形成された中塗り塗膜、ベース塗膜及びクリヤー塗膜を一度に加熱硬化する工程、
を順次行なう複層塗膜形成方法であって、
前記中塗り塗料（Ｘ）が、平均粒子径２００ｎｍ〜７００ｎｍの塩素法酸化チタン顔料（Ａ）、平均粒子径が１２〜３０μｍ、厚さが０．０５〜０．５μｍ、かつアスペクト比が２５〜３００であるアルミニウム顔料（Ｂ）、黄色酸化鉄顔料（Ｃ）、及び樹脂組成物（Ｄ）を含有し（ただし、前記中塗り塗料（Ｘ）はカーボンブラック顔料は含有しない。）、
該樹脂組成物（Ｄ）の固形分総量に対し、前記塩素法酸化チタン顔料（Ａ）の含有量が５０〜１２０質量％、前記アルミニウム顔料（Ｂ）の含有量が１．０〜３．５質量％、前記黄色酸化鉄顔料（Ｃ）の含有量が０．０１〜２．０質量％であり、
前記中塗り塗料（Ｘ）を硬化塗膜として２５μｍとなるように塗装して得られた塗膜の波長４２０ｎｍ〜５００ｎｍにおける光線透過率の平均値が０．１〜１．０％であることを特徴とする複層塗膜形成方法。
【請求項２】
前記中塗り塗料（Ｘ）を硬化塗膜として２５μｍとなるように塗装して得られた塗膜の波長４２０ｎｍ〜５００ｎｍにおける光線透過率の平均値が、０．１〜０．５％である請求項１に記載の複層塗膜形成方法。
【請求項３】
前記塩素法酸化チタン顔料（Ａ）の含有量が、樹脂組成物（Ｄ）の固形分総量に対し、８０〜１２０質量％である請求項１又は２に記載の複層塗膜形成方法。
【請求項４】
請求項１〜３のいずれか１項に記載の複層塗膜形成方法によって得られた塗装物品。
【発明の詳細な説明】
【技術分野】
【０００１】
本発明は、複層塗膜形成方法に関し、より詳しくは、高明度且つ波長４２０〜５００ｎｍにおける光線透過率が低い塗膜を形成する複層塗膜形成方法に関する。
【背景技術】
【０００２】
自動車等の工業製品において、製品を保護し、美粧性を付与することを目的として塗装が施される場合がある。
また、耐食性の点から防食塗料による塗膜を形成した後に、美粧性を付与することがある。そのような場合も同様に、防食塗料による塗膜表面に紫外線をできるだけ到達させないようにすることが必要である。
【０００３】
パール塗色系においては、従来、中塗り層、白ベース層、マイカベース層及びクリヤー層の４層塗膜により塗装が行われるのが主流であった（例えば、特許文献１、２参照）。
しかしながら、近年、省工程の観点から、白中塗り層、マイカベース層、クリヤー層の主に３層で構成される３コートパール仕様になりつつある（例えば、特許文献３参照）。
【０００４】
このような白系パール塗装仕様において、色調の観点から、中塗り塗料には主な顔料として酸化チタンが使用され、カーボンブラック等の黒色顔料の含有量は少なく、通常、全顔料中１質量％に満たない含有量で使用されている。また、ベース塗料においても、通常主な顔料は光輝性顔料であり、さらに若干量の体質顔料を含有するベース塗料が使用されている。
【先行技術文献】
【特許文献】
【０００５】
【特許文献１】特開平１０−１３７６７７号公報
【特許文献２】特開２００６−３２６５３８号公報
【特許文献３】特開２００３−３１３４９０号公報
【発明の概要】
【発明が解決しようとする課題】
【０００６】
自動車ボディーの外板の中塗り塗料、上塗り塗料においては、屋外における塗膜の耐候劣化を防止する観点から、紫外線を、自動車塗装の一般的な下塗塗膜である電着塗膜まで到達させないようにする必要がある。
しかしながら、白系パール塗装仕様等の白系塗色においては、他の塗色に比べて可視光（特に波長４２０ｎｍ〜５００ｎｍの領域）が塗膜を通過しやすいため耐候性に問題があった。上記の可視光領域波長の光によっても、電着表層が劣化するということも報告されている。
これは、白中塗り塗料に可視光を吸収、反射する着色顔料が少ないことが主な原因であるが、中塗り塗料中の着色顔料の含有量を増加させると、総合塗膜の色調や明度が大きく変化することとなり、白系塗色（ホワイトパール塗色）の意匠性（色調）を考慮すると中塗り塗料中の着色顔料の含有量を増加させる手法は採用することができなかった。
【０００７】
本発明は上記課題に鑑みてなされたものであり、高明度であり且つ波長４２０〜５００ｎｍにおける光線透過率が低い塗膜を形成させることができる、仕上がり外観及び耐候性に優れた、中塗り塗膜、ベース塗膜及びクリヤー塗膜を積層する複層塗膜形成方法を提供することである。
【課題を解決するための手段】
【０００８】
本発明者らは、鋭意検討を重ねた結果、中塗り塗料、水性ベース塗料及びクリヤー塗料を順次塗装して、複層塗膜を形成する方法において、中塗り塗料が特定平均粒子径範囲の塩素法酸化チタン顔料、及び特定範囲の粒子径、厚さ及びアスペクト比であるアルミニウム顔料ならびに黄色酸化鉄顔料を含有するものであることを主たる特徴とする複層塗膜形成方法によれば、上記課題を解決できることを見出し、本発明を完成するに至った。
【０００９】
即ち、本発明は、以下の〔１〕〜〔４〕を特徴とする。
〔１〕電着塗装が施された被塗物に、下記の工程（１）〜（４）：
工程（１）：前記被塗物上に、中塗り塗料（Ｘ）を塗装してＬ＊値が８５．０以上の中塗り塗膜を形成する工程、
工程（２）：前記工程（１）で形成された中塗り塗膜上に、水性ベース塗料（Ｙ）を塗装してベース塗膜を形成する工程、
工程（３）：前記工程（２）で形成されたベース塗膜上に、クリヤー塗料（Ｚ）を塗装してクリヤー塗膜を形成する工程、及び
工程（４）：前記工程（１）〜（３）で形成された中塗り塗膜、ベース塗膜及びクリヤー塗膜を一度に加熱硬化する工程、
を順次行なう複層塗膜形成方法であって、
前記中塗り塗料（Ｘ）が、平均粒子径２００ｎｍ〜７００ｎｍの塩素法酸化チタン顔料（Ａ）、平均粒子径が１２〜３０μｍ、厚さが０．０５〜０．５μｍ、かつアスペクト比が２５〜３００であるアルミニウム顔料（Ｂ）、黄色酸化鉄顔料（Ｃ）、及び樹脂組成物（Ｄ）を含有し、
該樹脂組成物（Ｄ）の固形分総量に対し、前記塩素法酸化チタン顔料（Ａ）の含有量が５０〜１２０質量％、前記アルミニウム顔料（Ｂ）の含有量が１．０〜３．５質量％、前記黄色酸化鉄顔料（Ｃ）の含有量が０．０１〜２．０質量％であり、
前記中塗り塗料（Ｘ）を硬化塗膜として２５μｍとなるように塗装して得られた塗膜の波長４２０ｎｍ〜５００ｎｍにおける光線透過率の平均値が０．１〜１．０％であることを特徴とする複層塗膜形成方法。
〔２〕前記中塗り塗料（Ｘ）を硬化塗膜として２５μｍとなるように塗装して得られた塗膜の波長４２０ｎｍ〜５００ｎｍにおける光線透過率の平均値が、０．１〜０．５％である前記〔１〕に記載の複層塗膜形成方法。
〔３〕前記塩素法酸化チタン顔料（Ａ）の含有量が、樹脂組成物（Ｄ）の固形分総量に対し、８０〜１２０質量％である前記〔１〕又は〔２〕に記載の複層塗膜形成方法。
〔４〕前記〔１〕〜〔３〕のいずれか１つに記載の複層塗膜形成方法によって得られた塗装物品。
【発明の効果】
【００１０】
本発明の塗膜形成方法は、中塗り塗料の顔料成分として、硫酸法酸化チタン顔料と比較して、黄味が少ない（ｂ＊値が青味である）特定平均粒子径範囲の塩素法酸化チタン顔料を含有し、さらに、特定範囲の形状スペックを有する鱗片状のアルミニウム顔料を含有することに主たる特徴を有するものである。
上記特徴を有する塩素法酸化チタン顔料を使用することにより、得られる塗膜のｂ＊値の低下効果を得ることができる。
ｂ＊値が低下する分、塗膜の色調が青みにシフトするので、調色等の目的で使用される黄色酸化鉄顔料等の着色顔料をより多く含有させることが可能となるため、従来の白系塗膜と比較して、可視光領域（４２０ｎｍ〜５００ｎｍ）の光線透過を抑制することが可能となる。
さらにまた、アルミニウム顔料の有する物理的な遮蔽効果も光線透過抑制に寄与することとなる。
【００１１】
以上により、本発明の複層塗膜形成方法によれば所望の白さ（明度）を維持した上で、光線透過を抑制することができるため、仕上がり外観及び耐候性に優れたホワイトパール複層塗膜を得ることができる。
【発明を実施するための形態】
【００１２】
以下、本発明の複層塗膜形成方法について詳細に説明する。
本発明の複層塗膜形成方法（以下、単に「本発明の方法」ともいう）は、下記工程（１）〜（４）を含むものである。
工程（１）：被塗物上に、中塗り塗料（Ｘ）を塗装してＬ＊値が８５．０以上の中塗り塗膜を形成する工程
工程（２）：工程（１）で形成された中塗り塗膜上に、水性ベース塗料（Ｙ）を塗装してベース塗膜を形成する工程
工程（３）：工程（２）で形成されたベース塗膜上に、クリヤー塗料（Ｚ）を塗装してクリヤー塗膜を形成する工程
工程（４）：工程（１）〜（３）で形成された中塗り塗膜、ベース塗膜及びクリヤー塗膜を一度に加熱硬化する工程
【００１３】
＜工程（１）＞
本発明の方法によれば、まず、工程（１）として、電着塗装が施された被塗物に対して中塗り塗料（Ｘ）が塗装され、中塗り塗膜が形成される。中塗り塗料（Ｘ）は、本発明の方法で得られる複層塗膜に下地の隠蔽力を付与し、形成される複層塗膜の色相を決定する塗料である。
【００１４】
＜＜中塗り塗料（Ｘ）＞＞
中塗り塗料（Ｘ）は、塩素法酸化チタン顔料（Ａ）、アルミニウム顔料（Ｂ）、黄色酸化鉄顔料（Ｃ）、及びビヒクル形成成分である樹脂組成物（Ｄ）を含有する塗料組成物である。
【００１５】
＜＜塩素法酸化チタン顔料（Ａ）＞＞
酸化チタン顔料は、製造方法により硫酸法によるものと塩素法によるものが主流であるが、一般に塩素法酸化チタン顔料のほうが硫酸法酸化チタン顔料よりも青みが強いため、本発明において好適に用いることができる。
【００１６】
塩素法酸化チタン顔料は、天然チタンや合成チタンを原料として工業的に製造されるものである。製造方法は以下のとおりである。天然チタンや合成チタンにコークスを加えて高温で塩素ガスと反応せしめて、粗ＴｉＣｌ４を生成させる。生成した粗ＴｉＣｌ４は、固体不純物を除去した後に１３６℃以上の温度で精留する。精製された高純度のＴｉＣｌ４を１０００℃程度まで加熱して、酸素と反応せしめて酸化チタン粒子を生成する。得られた酸化チタン粒子は、粉砕、整粒、表面処理、洗浄、乾燥、仕上げ粉砕せしめて、塗料原料として適用可能な塩素法酸化チタン顔料が製造される。
【００１７】
塩素法酸化チタン顔料（Ａ）は、塗装して得られる塗膜の着色力や仕上がり外観の点から、平均粒子径が２００ｎｍ〜７００ｎｍの範囲内であり、好ましくは２００ｎｍ〜３５０ｎｍ、より好ましくは、２００ｎｍ〜２５０ｎｍの範囲内である。
ここで、塩素法酸化チタン顔料の平均粒子径は、電子顕微鏡による観察により測定される平均粒子径である。
【００１８】
塩素法酸化チタン顔料（Ａ）は、市販のものを使用することができ、例えば、ＣＲ−９０（商品名、石原産業株式会社製、平均粒子径２５０ｎｍ）、ＣＲ−９７（商品名、石原産業株式会社製、平均粒子径２５０ｎｍ）等を挙げることができる。
【００１９】
中塗り塗料（Ｘ）における塩素法酸化チタン顔料（Ａ）の含有量は、被塗物に対する下地の隠蔽力や仕上がり外観の点から、後述する樹脂組成物（Ｄ）の固形分総量に対して、５０〜１２０質量％の範囲内であり、好ましくは８０〜１２０質量％の範囲内である。
【００２０】
中塗り塗料（Ｘ）には、塩素法酸化チタン顔料（Ａ）の他に、必要に応じて、塗料の分野で汎用されるその他の酸化チタン顔料を使用することができる。
本発明において用いることのできるその他の酸化チタン顔料としては、耐候性を向上させる点から、シリカ、アルミナ、ジルコニア等の酸化物または水酸化物で表面処理されたもの、あるいはポリジメチルシロキサンに代表される有機珪素化合物あるいはステアリン酸に代表される高級脂肪酸あるいはイソプロピルトリイソステアロイルチタネートに代表される有機チタン化合物で表面処理されたもの等が挙げられる。
【００２１】
＜＜アルミニウム顔料（Ｂ）＞＞
アルミニウム顔料（Ｂ）は、色味調整（すなわち、Ｌ＊値とｂ＊値を低下させる）、遮蔽効果による光線透過抑制を目的として中塗り塗料（Ｘ）に含有させる。
【００２２】
アルミニウム顔料（Ｂ）は、一般にアルミニウムをボールミルやアトライターミル中で粉砕媒液の存在下、粉砕助剤を用いて粉砕、摩砕して製造される、鱗片状のアルミニウムフレーク顔料である。粉砕助剤としては、オレイン酸、ステアリン酸、イソステアリン酸、ラウリン酸、パルミチン酸、ミリスチン酸等の高級脂肪酸のほか、脂肪族アミン、脂肪族アミド、脂肪族アルコールが使用される。粉砕媒液としてはミネラルスピリットなどの脂肪族系炭化水素が使用される。
【００２３】
アルミニウム顔料（Ｂ）の大きさは、得られる複層塗膜の仕上がり外観、下地の隠蔽力及び明度の点から、平均粒子径が１２〜３０μｍの範囲内であり、好ましくは１２〜２０μｍの範囲内である。
【００２４】
アルミニウム顔料（Ｂ）の厚さは、仕上り外観、機械的安定性の点から、０．０５〜０．５μｍの範囲内であり、好ましくは０．１〜０．３μｍの範囲内である。
【００２５】
なお、ここでいう粒子径及び厚さは、光学顕微鏡又は電子顕微鏡でアルミニウム顔料（Ｂ）を観察して得られた数値又はレーザー回折法等のレーザーを用いた粒度分布測定装置で測定された数値を意味する。
【００２６】
アルミニウム顔料（Ｂ）のアスペクト比は、色味及び遮蔽効果の点から、２５〜３００の範囲内であり、好ましくは４０〜１５０の範囲内である。
【００２７】
アルミニウム顔料（Ｂ）は、市販のものを使用することができ、例えば、ＧＸ−３１４０（商品名、旭化成メタルズ株式会社製、平均粒子径１４μｍ、厚さ０．２μｍ、アスペクト比７０）、ＭＨ８８０５（商品名、旭化成メタルズ株式会社製、平均粒子径１７μｍ、厚さ０．３μｍ、アスペクト比５７）、７６４０ＮＳ（商品名、東洋アルミニウム社製、平均粒子径１７μｍ、厚さ０．２７μｍ、アスペクト比６３）等を挙げることができる。
【００２８】
中塗り塗料（Ｘ）におけるアルミニウム顔料（Ｂ）の含有量は、得られる複層塗膜の明度及び仕上がり外観の点から、後述する樹脂組成物（Ｄ）の固形分総量に対して、１．０〜３．５質量％の範囲内であり、好ましくは１．５〜３質量％、特に好ましくは２．０〜３．０質量％の範囲内である。
【００２９】
＜＜黄色酸化鉄顔料（Ｃ）＞＞
黄色酸化鉄顔料（Ｃ）は、硫酸法酸化チタン顔料より色調が青みである塩素法酸化チタン顔料と組合せて、中塗り塗膜の色相調整及び光線透過抑制を目的として、使用されるものである。
【００３０】
黄色酸化鉄顔料（Ｃ）は、α−ＦｅＯ（ＯＨ）又はα−Ｆｅ２Ｏ２・Ｈ２Ｏで示されるオキシ水酸化鉄からなる黄色顔料であり、天然のものと合成のものが上市されている。
黄色酸化鉄顔料（Ｃ）は、針鉄鉱（ゲーサイト）の結晶系（斜方晶）に属し、形状は針状である。中塗り塗料（Ｘ）においては、塗装して得られる塗膜の色調の点から、針状の顔料であって、長さと幅のアスペクト比（長さ／幅）が６．０〜１０．０程度のものを好適に使用することができる。また、長さ方向の寸法は０．６μｍ〜１．２μｍのものを使用することができる。ここで、黄色酸化鉄顔料の形状を示す上記数値は、電子顕微鏡による観察により測定された数値である。
【００３１】
黄色酸化鉄顔料（Ｃ）は、例えば、ＴＡＲＯＸ  ＬＬ−５０（商品名、チタン工業株式会社製）、ＴＡＲＯＸ  ＬＬ−ＸＬＯ（商品名、チタン工業株式会社製）等として入手することができる。
【００３２】
中塗り塗料（Ｘ）における黄色酸化鉄顔料（Ｃ）の含有量は、塗装して得られる塗膜の色調や光線透過を制御する点から、後述する樹脂組成物（Ｄ）の固形分総量に対して、０．０１〜２．０質量％であり、特に、０．０５〜１．０質量％の範囲内であることが好ましい。
【００３３】
なお、中塗り塗料（Ｘ）において、上記塩素法酸化チタン顔料（Ａ）、アルミニウム顔料（Ｂ）及び黄色酸化鉄顔料（Ｃ）等の着色顔料は、粉体として塗料中に配合することができるが、着色顔料を樹脂組成物の一部と混合分散して予め顔料分散体を調製し、これを残りの樹脂組成物や他の成分と共に混合することにより塗料化することもできる。顔料分散体の調製にあたっては、必要に応じて、消泡剤、分散剤、表面調整剤等の慣用の塗料添加剤を使用することができる。
【００３４】
＜＜樹脂組成物（Ｄ）＞＞
中塗り塗料（Ｘ）は、ビヒクル形成成分として、樹脂組成物（Ｄ）を含有する。
具体的には、水酸基等の架橋性官能基を有する、アクリル樹脂、ポリエステル樹脂、アルキド樹脂、ウレタン樹脂等の基体樹脂と、メラミン樹脂、尿素樹脂、ポリイソシアネート化合物（ブロック体も含む）等の架橋剤とを併用したものを挙げることができ、これらは有機溶剤及び／又は水等の溶媒に溶解または分散して使用される。
【００３５】
＜＜その他の成分＞＞
本発明において、中塗り塗料（Ｘ）には、上記酸化チタン（Ａ）、アルミニウム顔料（Ｂ）及び黄色酸化鉄顔料（Ｃ）の他に、明度及び色調を調整する目的で、通常、塗料用途に使用される無機顔料、有機顔料等の着色顔料も必要に応じて含有させることができる。
【００３６】
さらに、中塗り塗料（Ｘ）には、必要に応じて、水あるいは有機溶剤等の溶媒、顔料分散剤、硬化触媒、消泡剤、酸化防止剤、紫外線吸収剤、光安定剤、表面調整剤等の各種添加剤、艶調整剤、体質顔料等を適宜配合することができる。
【００３７】
中塗り塗料（Ｘ）は、ＶＯＣ削減の観点から水性塗料であることが好ましい。
ここで、水性塗料とは、有機溶剤型塗料と対比される用語であって、一般に、水又は水を主成分とする媒体（水性媒体）に、塗膜形成樹脂、顔料等を分散及び／又は溶解させた塗料を意味する。中塗り塗料（Ｘ）が水性塗料である場合、中塗り塗料（Ｘ）中の水の含有量は、２０〜８０質量％程度が好ましく、３０〜６０質量％程度がより好ましい。
【００３８】
中塗り塗料（Ｘ）は、前述の成分を混合分散せしめることによって調製することができる。塗装時の固形分含有率は、２０〜６０質量％、好ましくは３０〜５５質量％に調整しておくことが好ましい。
【００３９】
中塗り塗料（Ｘ）は、水や有機溶媒等を加えて、塗装に適正な粘度に調整した後に、回転霧化塗装、エアスプレー、エアレススプレー等公知の方法で、必要に応じて印加して、塗装することができ、その膜厚は、塗膜の平滑性や仕上がり性等の観点から、硬化塗膜に基づいて１５〜４０μｍ、好ましくは、２０〜４０μｍ、さらに好ましくは、２０〜３５μｍの範囲内となるように塗装することができる。
【００４０】
本発明において、中塗り塗料（Ｘ）は、硬化塗膜として２５μｍとなるように塗装して得られた塗膜の波長４２０ｎｍ〜５００ｎｍにおける光線透過率の平均値が０．１〜１．０％となるように各顔料の含有量が調整される。波長４２０ｎｍ〜５００ｎｍにおける光線透過率が前記範囲であると、光線透過が抑制され、得られる複層塗膜の耐候性向上という作用が得られる。波長４２０ｎｍ〜５００ｎｍにおける光線透過率は、好ましくは０．１〜０．７％、より好ましくは０．１〜０．５％、さらに好ましくは０．１〜０．４％である。
【００４１】
なお、本明細書において、光線透過率は、硬化膜厚が２５μｍとなるように平滑なＰＴＦＥ（Polytetrafluoroethylene）板に塗装し、硬化、剥離した塗膜を分光光度計ＵＶ３７００（商品名、株式会社島津製作所製）にて測定した数値として定義するものとする。
【００４２】
また、本発明において、中塗り塗料（Ｘ）は、硬化塗膜として２５μｍとなるように塗装して得られた塗膜のＬ＊ａ＊ｂ＊表色系におけるＬ＊値が８５．０以上となるように各顔料の含有量を調整する。Ｌ＊値が８５．０以上であると、高明度（白度が高い）の塗膜である。Ｌ＊値は、好ましくは８５．０〜９０．０の範囲内である。また、Ｌ＊ａ＊ｂ＊表色系におけるａ＊値が好ましくは−２．０〜２．０の範囲内で、ｂ＊値が好ましくは０．５〜５．０の範囲内となるように、上記顔料の量組成を調整することが好ましい。
【００４３】
Ｌ＊ａ＊ｂ＊表色系とは、１９７６年に国際照明委員会（ＣＩＥ）で規格化され、日本でもＪＩＳ  Ｚ  ８７２９に採用された表色系であり、明度をＬ＊、色相と彩度を示す色度をａ＊及びｂ＊で表すものである。ａ＊は赤方向（−ａ＊は緑方向）、ｂ＊は黄方向（−ｂ＊は青方向）を示すものである。
本明細書におけるＬ＊、ａ＊及びｂ＊は、多角度分光光度計ＣＭ５１２ｍ３（商品名、コニカミノルタ株式会社製）を用いて、塗膜表面の垂直な軸に対して２５度の照射光で、塗膜表面に対して９０度で受光した分光反射率から計算した数値として定義するものとする。
【００４４】
＜被塗物＞
本発明の方法を適用する被塗物は、電着塗装が施された被塗物であれば特に限定されない。該被塗物としては、例えば、乗用車、トラック、オートバイ、バス等の自動車車体の外板部；自動車金属部品；携帯電話、オーディオ機器等の家庭電気製品の外板金属部等を挙げることができる。これらの内、自動車車体の外板部及び自動車部品が好ましい。
【００４５】
これらの被塗物の材質としては、特に限定されるものではない。例えば、鉄、アルミニウム、真鍮、銅、ブリキ、ステンレス鋼、亜鉛メッキ鋼、亜鉛合金（Ｚｎ−Ａｌ、Ｚｎ−Ｎｉ、Ｚｎ−Ｆｅ等）メッキ鋼等の金属材料等を挙げることができる。
【００４６】
また、被塗物としては、自動車車体外板部、家庭電気製品、これらを構成する鋼板等の金属基材等の金属表面に、リン酸塩処理、クロメート処理、複合酸化物処理等の表面処理が施されたものであってもよい。
【００４７】
本方法を適用する電着塗装が施された被塗物としては、なかでも、カチオン電着塗料によって下塗り塗膜が形成された車体が特に好ましい。
【００４８】
中塗り塗料（Ｘ）を塗装して得られる中塗り塗膜それ自体は、焼付け乾燥型の場合、通常、約８０℃〜約１８０℃の温度で硬化させることができ、常温乾燥型又は強制乾燥型の場合には、通常、常温乾燥〜約８０℃の温度で硬化させることができる。
【００４９】
本発明の方法においては、中塗り塗膜を硬化させることなく未硬化の状態の中塗り塗膜上に水性ベース塗料（Ｙ）が塗装される。
【００５０】
中塗り塗料（Ｘ）が水性塗料である場合、上記中塗り塗膜は、後述する工程（２）で水性ベース塗料（Ｙ）を塗装する前に、塗膜が実質的に硬化しない加熱条件でプレヒート（予備加熱）、エアブロー等を行うことが好ましい。なお、本発明において、硬化塗膜とは、ＪＩＳ  Ｋ  ５６００−１−１に規定された硬化乾燥状態、すなわち、塗面の中央を親指と人差指とで強く挟んで、塗面に指紋によるへこみが付かず、塗膜の動きが感じられず、また、塗面の中央を指先で急速に繰り返しこすって、塗面にすり跡が付かない状態の塗膜である。一方、未硬化塗膜とは、塗膜が上記硬化乾燥状態に至っていない状態であって、ＪＩＳ  Ｋ  ５６００−１−１に規定された指触乾燥状態及び半硬化乾燥状態をも含むものである。
【００５１】
上記プレヒートの温度は、４０〜１２０℃が好ましく、６０〜１００℃がより好ましく、７０〜９０℃が更に好ましい。プレヒートの時間は、３０秒間〜１５分間が好ましく、１〜１２分間がより好ましく、２〜１０分間が更に好ましい。また、上記エアブローは、通常、被塗物の塗装面に、常温又は２５℃〜８０℃の温度に加熱された空気を、３０秒間〜１５分間吹き付けることにより行うことができる。
【００５２】
中塗り塗膜は、水性ベース塗料（Ｙ）を塗装する前に、例えば、上記プレヒート、エアブロー等の手段により、塗膜の固形分含有率が通常６０〜１００質量％、特に８０〜１００質量％、さらに特に８０〜９０質量％の範囲内となるように調整することが好ましい。
【００５３】
ここで、塗膜の固形分含有率は以下の方法により測定することができる：
被塗物上に中塗り塗料（Ｘ）を塗装すると同時に、予め質量（Ｗ１）を測定しておいたアルミホイル上にも中塗り塗料（Ｘ）を塗装する。続いて、塗装後、プレヒートなどがされた該アルミホイルを水性ベース塗料（Ｙ）が塗装される直前に回収し、その質量（Ｗ２）を測定する。次に、回収したアルミホイルを１１０℃で６０分間乾燥し、デシケーター内で室温まで放冷した後、該アルミホイルの質量（Ｗ３）を測定し、以下の式に従って固形分含有率を求める。
固形分含有率（質量％）＝｛（Ｗ３−Ｗ１）／（Ｗ２−Ｗ１）｝×１００
【００５４】
＜工程（２）＞
本発明の方法によれば、次に、工程（１）で形成された中塗り塗膜上に、水性ベース塗料（Ｙ）が塗装され、ベース塗膜が形成される。水性ベース塗料（Ｙ）は、本発明により形成される白系の複層塗膜の意匠性の付与、中塗り塗膜との積層による意匠性及び深み感を向上させる塗料である。
【００５５】
まず上記ベース塗膜が、観察角度によって色の見え方が変化しないソリッド色を呈する塗膜である場合について説明する。この場合、ベース塗膜は、水性ベース塗料（Ｙ）として水性カラーベース塗料を塗装することによって形成させることができる。
【００５６】
水性カラーベース塗料は、通常、着色顔料を含有する。着色顔料としては、具体的には、例えば、アゾ系顔料、キナクリドン系顔料、ジケトピロロピロール系顔料、ペリレン系顔料、ペリノン系顔料、ベンズイミダゾロン系顔料、イソインドリン系顔料、イソインドリノン系顔料、金属キレートアゾ系顔料、フタロシアニン系顔料、インダンスロン系顔料、ジオキサジン系顔料、スレン系顔料、インジゴ系顔料等の有機顔料；酸化チタン顔料等の金属酸化物顔料及びカーボンブラック顔料等が挙げられ、これらはそれぞれ単独で又は２種以上を組合せて使用することができる。
【００５７】
本発明において、水性カラーベース塗料における着色顔料の配合量は、複層塗膜の明度等の観点から、水性カラーベース塗料中の樹脂固形分総量に対して、通常０．０１〜１５０質量％、特に０．０５〜１２０質量％の範囲内であることが好ましい。
【００５８】
水性カラーベース塗料において配合せしめる着色顔料は、粉体として塗料中に配合することができるが、着色顔料を樹脂組成物の一部と混合分散して予め顔料分散体を調製し、これを残りの樹脂組成物や他の成分と共に混合することにより塗料化することもできる。顔料分散体の調製にあたっては、必要に応じて、消泡剤、分散剤、表面調整剤等の慣用の塗料添加剤を使用することができる。
【００５９】
水性カラーベース塗料は、通常、ビヒクルとして、樹脂組成物を含有することができる。樹脂組成物としては、具体的には、水酸基等の架橋性官能基を有する、アクリル樹脂、ポリエステル樹脂、アルキド樹脂、ウレタン樹脂等の基体樹脂を、メラミン樹脂、尿素樹脂、ポリイソシアネ−ト化合物（ブロック体も含む）等の架橋剤と併用したものを挙げることができ、これらは有機溶剤及び／又は水等の溶媒に溶解または分散して使用される。
【００６０】
さらに、水性カラーベース塗料には、必要に応じて、水あるいは有機溶剤等の溶媒、分散剤、沈降防止剤、硬化触媒、消泡剤、酸化防止剤、紫外線吸収剤、表面調整剤、レオロジーコントロール剤等の各種添加剤、体質顔料などを適宜配合することができる。
【００６１】
水性カラーベース塗料は、前述の成分を混合分散せしめることによって調製される。塗装時の固形分含有率を、塗料組成物に基づいて、１２〜６０質量％、特に１５〜５０質量％に調整しておくことが好ましい。
【００６２】
水性カラーベース塗料は、水や有機溶媒等を加えて、塗装に適正な粘度に調整した後に、静電塗装、エアスプレー、エアレススプレー等の方法で塗装することができ、その膜厚は硬化塗膜に基づいて５〜４０μｍ、特に１０〜３５μｍ、さらに特に１５〜３０μｍの範囲内とするのが、塗膜の平滑性の点から好ましい。
【００６３】
次に、形成されたベース塗膜が、観察角度によって色の見え方が変化するメタリック色を呈する塗膜である場合について説明する。この場合、ベース塗膜は、水性ベース塗料（Ｙ）として水性メタリックベース塗料を塗装することによって形成させることができる。
【００６４】
水性メタリックベース塗料は塗膜に粒子感を付与することを目的として、通常、鱗片状光輝性顔料を含有する。鱗片状光輝性顔料としては、光反射性顔料及び光干渉性顔料の中から、１種類もしくは２種以上を組合せて適宜選択して使用することができる。
【００６５】
光反射性顔料としては、具体的には、アルミニウム、銅、ニッケル合金、ステンレス等の鱗片状金属顔料、表面を金属酸化物で被覆した鱗片状金属顔料、表面に着色顔料を化学吸着又は結合させた鱗片状金属顔料、表面に酸化反応を起こさせることにより酸化アルミニウム層を形成した鱗片状アルミニウム顔料等を挙げることができる。なかでも粒子感や仕上がり外観の点から鱗片状アルミニウム顔料を好適に使用することができる。
【００６６】
鱗片状アルミニウム顔料は、一般にアルミニウムをボールミルやアトライターミル中で粉砕媒液の存在下、粉砕助剤を用いて粉砕、摩砕して製造される。粉砕助剤としては、オレイン酸、ステアリン酸、イソステアリン酸、ラウリン酸、パルミチン酸、ミリスチン酸等の高級脂肪酸の他、脂肪族アミン、脂肪族アミド、脂肪族アルコール等を使用することができる。粉砕媒液としてはミネラルスピリット等の脂肪族系炭化水素を使用することができる。
【００６７】
鱗片状アルミニウム顔料は、粉砕助剤の種類によって、リーフィングタイプとノンリーフィングタイプに大別することができる。リーフィングタイプは、塗料組成物に配合すると塗装して得られた塗膜の表面に配列（リーフィング）し、金属感の強い仕上がりが得られ、熱反射作用を有し、防錆力を発揮するものであるため、生産設備等のタンク、ダクト、配管類および屋上ルーフィングをはじめ各種建築材料等に利用されることが多い。本発明において、リーフィングタイプの鱗片状アルミニウム顔料を使用可能であるが、このタイプの鱗片状アルミニウム顔料を使用した場合には、その配合量にもよるが、塗膜形成過程において、粉砕助剤の表面張力の効果によって、表面を完全に隠蔽してしまい、粒子感が発現しなくなる可能性があるので注意が必要である。この点から、ノンリーフィングタイプの鱗片状アルミニウム顔料を使用することが好ましい。
【００６８】
上記鱗片状アルミニウム顔料の大きさは、平均粒子径が８〜２５μｍ、特に１０〜１８μｍの範囲内のものを使用することが、複層塗膜の仕上がり外観やハイライトの明度及び粒子感の点から好ましく、厚さは０．２〜１．０μｍの範囲内であることが好ましい。ここでいう粒子径及び厚さは、マイクロトラック粒度分布測定装置  ＭＴ３３００（商品名、日機装社製）を用いてレーザー回折散乱法によって測定した体積基準粒度分布のメジアン径を意味する。
平均粒子径が前記上限値を超えると、得られる塗膜の粒子感が過剰になって意匠的に好ましくない場合があり、下限値未満では粒子感が不十分になる場合がある。
【００６９】
光干渉性顔料としては、具体的には、天然マイカ、人工マイカ、アルミナフレーク、シリカフレーク、ガラスフレーク等の半透明の基材を金属酸化物で被覆した顔料を使用することができる。
【００７０】
金属酸化物被覆マイカ顔料は、天然マイカ又は人工マイカを基材とし、基材表面に金属酸化物を被覆した顔料である。天然マイカとは、鉱石のマイカ（雲母）を粉砕した鱗片状基材であり、人工マイカとは、ＳｉＯ２、ＭｇＯ、Ａｌ２Ｏ３、Ｋ２ＳｉＦ６、Ｎａ２ＳｉＦ６等の工業原料を加熱し、約１５００℃の高温で熔融し、冷却して結晶化させて合成したものであり、天然のマイカと比較した場合において、不純物が少なく、大きさや厚さが均一なものである。具体的には、フッ素金雲母（ＫＭｇ３ＡｌＳｉ３Ｏ１０Ｆ２）、カリウム四ケイ素雲母（ＫＭｇ２５ＡｌＳｉ４Ｏ１０Ｆ２）、ナトリウム四ケイ素雲母（ＮａＭｇ２５ＡｌＳｉ４Ｏ１０Ｆ２）、Ｎａテニオライト（ＮａＭｇ２ＬｉＳｉ４Ｏ１０Ｆ２）、ＬｉＮａテニオライト（ＬｉＮａＭｇ２ＬｉＳｉ４Ｏ１０Ｆ２）等が知られている。被覆金属酸化物としては、酸化チタンや酸化鉄を挙げることができる。被覆金属酸化物によって、干渉色を発現することができるものである。
【００７１】
金属酸化物被覆アルミナフレーク顔料は、アルミナフレークを基材とし、基材表面に金属酸化物が被覆した顔料である。アルミナフレークとは、鱗片状（薄片状）酸化アルミニウムを意味し、無色透明なものである。酸化アルミニウム単一成分である必要はなく、他の金属の酸化物を含有するものであってもよい。被覆金属酸化物としては、酸化チタンや酸化鉄を挙げることができる。被覆金属酸化物によって、干渉色を発現することができるものである。
【００７２】
金属酸化物被覆シリカフレーク顔料は、表面が平滑で且つ厚さが均一な基材である鱗片状シリカを、基材とは屈折率が異なる金属酸化物で被覆したものである。被覆金属酸化物としては、酸化チタンや酸化鉄を挙げることができる。被覆金属酸化物によって、干渉色を発現することができるものである。
【００７３】
金属酸化物被覆ガラスフレーク顔料とは、鱗片状のガラス基材に金属酸化物を被覆したものであって、基材表面が平滑なため、強い光の反射が生じて粒子感を発現する。被覆金属酸化物としては、酸化チタンや酸化鉄を挙げることができる。被覆金属酸化物によって、干渉色を発現することができるものである。
【００７４】
上記光干渉性顔料は、分散性や耐水性、耐薬品性、耐候性等を向上させるための表面処理が施されたものであってもよい。
【００７５】
上記、光干渉性顔料の大きさは、天然マイカ、人工マイカ、アルミナフレーク、シリカフレークを基材とする光干渉性顔料の場合は、塗膜の仕上がり外観や粒子感の点から平均粒子径が５〜３０μｍ、特に７〜２５μｍの範囲内のものを好適に使用することができる。
ガラスフレークを基材とする光干渉性顔料の場合は、塗膜の粒子感の点から平均粒子径が１５〜１００μｍ、特に１７〜４５μｍの範囲内のものを好適に使用することができる。
厚さは０．０５〜７．０μｍの範囲内のものを使用することが好ましい。
【００７６】
平均粒子径が前記上限値を超えると複層塗膜の光干渉性顔料による粒子感が過剰になって意匠的に好ましくない場合があり、下限値未満では粒子感が不十分になる場合がある。
【００７７】
前記水性メタリックベース塗料における鱗片状光輝性顔料の含有量は、得られる塗膜の仕上がり外観や粒子感の点から、塗料中の樹脂組成物固形分総量に対して、合計で０．０１〜２５質量％、特に０．０１〜１５質量％、さらに特に０．０５〜５質量％の範囲内であることが好ましい。
【００７８】
前記水性メタリックベース塗料には、得られる塗膜の色相や明度を微調整することを目的として、着色顔料を含有させることができる。該着色顔料としては、具体的には、例えば、透明性酸化鉄顔料、チタンイエロー等の複合酸化物顔料、微粒子酸化チタンを含む酸化チタン顔料、カーボンブラック顔料等の無機顔料や、アゾ系顔料、キナクリドン系顔料、ジケトピロロピロール系顔料、ペリレン系顔料、ペリノン系顔料、ベンズイミダゾロン系顔料、イソインドリン系顔料、イソインドリノン系顔料、金属キレートアゾ系顔料、フタロシアニン系顔料、インダンスロン系顔料、ジオキサジン系顔料、スレン系顔料、インジゴ系顔料等の有機顔料が挙げることができる。これらはそれぞれ単独で又は２種以上を組合せて使用することができる。
【００７９】
該着色顔料は、粉体として塗料中に配合することができるが、着色顔料を樹脂組成物の一部と混合分散して予め顔料分散体を調製し、これを残りの樹脂組成物や他の成分と共に混合することにより塗料化することもできる。顔料分散体の調製にあたっては、必要に応じて、消泡剤、分散剤、表面調整剤等の慣用の塗料添加剤を使用することができる。
【００８０】
前記水性メタリックベース塗料に着色顔料を含有させる場合、その配合量は、複層塗膜の明度等の観点から、塗料中の樹脂組成物の固形分総量に対して、通常、０．０１〜２０質量％、特に、０．１〜１５質量％の範囲内であることが好ましい。
【００８１】
水性メタリックベース塗料は、通常、ビヒクル形成成分として樹脂組成物を含有する。樹脂組成物としては、具体的には、水酸基等の架橋性官能基を有する、アクリル樹脂、ポリエステル樹脂、アルキド樹脂、ウレタン樹脂等の基体樹脂と、メラミン樹脂、尿素樹脂、ポリイソシアネート化合物（ブロック体も含む）等の架橋剤とを併用したものを挙げることができ、これらは有機溶剤及び／又は水等の溶媒に溶解または分散して使用される。
【００８２】
さらに、水性メタリックベース塗料には、必要に応じて、水あるいは有機溶剤等の溶媒、顔料分散剤、硬化触媒、消泡剤、酸化防止剤、紫外線吸収剤、表面調整剤等の各種添加剤、艶調整剤、体質顔料等を適宜配合することができる。
【００８３】
水性メタリックベース塗料は、前述の成分を混合分散せしめることによって調製される。塗装時の固形分含有率を、塗料組成物に基づいて、１２〜６０質量％、特に１５〜５０質量％に調整しておくことが好ましい。
【００８４】
水性メタリックベース塗料は、水や有機溶媒等を加えて、塗装に適正な粘度に調整した後に、回転霧化塗装、エアスプレー、エアレススプレー等公知の方法で塗装することができる。
【００８５】
本発明の複層塗膜形成方法は、上記のうち、一般に着色顔料の量が少ない、ベース塗膜が、観察角度によって色の見え方が変化するメタリック色を呈する塗膜を形成させる水性メタリックベース塗料を使用する場合に、特に好適に使用することができるものである。
【００８６】
水性ベース塗料（Ｙ）の塗装膜厚は、塗膜の平滑性等の観点から、硬化塗膜に基づいて５〜３０μｍの範囲内となるように塗装することが好ましく、より好ましくは、１０〜２０μｍの範囲内である。
【００８７】
水性ベース塗料（Ｙ）を塗装して得られるベース塗膜それ自体は、焼付け乾燥型の場合、通常、約８０℃〜約１８０℃の温度で硬化させることができ、常温乾燥型又は強制乾燥型の場合には、通常、常温乾燥〜約８０℃の温度で硬化させることができる。
【００８８】
本発明の方法においては、ベース塗膜を硬化させることなく未硬化の状態のベース塗膜上に後述するクリヤー塗料（Ｚ）が塗装される。
【００８９】
上記ベース塗膜は、クリヤー塗料（Ｚ）を塗装する前に、塗膜が実質的に硬化しない加熱条件で前記プレヒート、エアブロー等を行うことが好ましい。プレヒートの温度は、４０〜１００℃が好ましく、５０〜９０℃がより好ましく、６０〜８０℃が更に好ましい。プレヒートの時間は、３０秒間〜１５分間が好ましく、１〜１０分間がより好ましく、２〜５分間が更に好ましい。また、上記エアブローは、例えば、被塗物の塗装面に、常温又は２５℃〜８０℃の温度に加熱された空気を、３０秒間〜１５分間吹き付けることにより行うことができる。
【００９０】
ベース塗膜は、クリヤー塗料（Ｚ）を塗装する前に、必要に応じて、上記プレヒート、エアブロー等を行うことにより、塗膜の固形分含有率が通常７０〜１００質量％、好ましくは８０〜１００質量％、さらに好ましくは８０〜９０質量％の範囲内となるように調整することが好適である。
【００９１】
＜工程（３）＞
本発明の方法によれば、上記の如くして水性ベース塗料（Ｙ）を塗装して得られたベース塗膜上に、クリヤー塗料（Ｚ）を塗装して、クリヤー塗膜を形成する。
【００９２】
本発明の方法において使用するクリヤー塗料としては、それ自体既知のクリヤー塗料を制限なく使用することができる。具体的には基体樹脂及び架橋剤からなる樹脂組成物を必須成分とし、さらに必要に応じて、塗料用添加剤、水もしくは有機溶剤等の溶媒等を配合してなる無色もしくは有色の透明塗膜を形成する液状もしくは粉体状のクリヤー塗料を挙げることができる。
【００９３】
基体樹脂としては、例えば、水酸基、カルボキシル基、シラノール基、エポキシ基等の架橋性官能基を含有する、アクリル樹脂、ポリエステル樹脂、アルキド樹脂、フッ素樹脂、ウレタン樹脂、シリコン含有樹脂等の樹脂を挙げることができる。架橋剤としては、該基体樹脂の官能基と反応しうる官能基を有する化合物又は樹脂、例えば、メラミン樹脂、尿素樹脂、ポリイソシアネート化合物、ブロックポリイソシアネート化合物、エポキシ化合物又は樹脂、カルボキシル基含有化合物又は樹脂、酸無水物、アルコキシシリル基含有化合物又は樹脂等を挙げることができる。
【００９４】
該樹脂組成物中における基体樹脂と架橋剤の割合には特に制限はないが、一般に、架橋剤は、基体樹脂固形分総量に対して、１０〜６０質量％、好ましくは２０〜５０質量％、より好ましくは２５〜４０質量％の範囲内で使用することができる。
【００９５】
クリヤー塗料には、必要に応じて、水や有機溶剤等の溶媒、硬化触媒、消泡剤、紫外線吸収剤、光安定剤、レオロジーコントロール剤、沈降防止剤等の塗料用添加剤を適宜配合することができる。
【００９６】
クリヤー塗料には、また、塗膜の透明性及び複層塗膜の色調を損なわない範囲内において、着色顔料を適宜使用することができる。着色顔料としては、塗料用としてそれ自体既知の顔料を単独で又は２種以上を組合せて使用することができる。その配合量は、使用される着色顔料の種類等により異なるが、クリヤー塗料中の樹脂組成物の固形分総量に対して、通常、３０質量％以下、好ましくは０．０５〜２０質量％、より好ましくは０．１〜１０質量％の範囲内とすることができる。
【００９７】
クリヤー塗料は、前述の各成分を混合分散せしめることによって調製することができる。
クリヤー塗料は、水や有機溶媒等を加えて、塗装に適した粘度に調整した後、静電塗装、エアスプレー、エアレススプレー等の方法により塗装することができ、その膜厚は硬化塗膜に基づいて１５〜５０μｍ、特に２５〜４０μｍの範囲内とすることが好ましい。
【００９８】
クリヤー塗料が液状である場合、通常、固形分濃度が３０〜６０質量％、好ましくは４０〜５５質量％、そして２０℃における粘度がフォードカップＮｏ．４で測定して１８〜３５秒となるように調整しておくことが好ましい。クリヤー塗料を塗装して得られるクリヤー塗膜それ自体は常温〜約１５０℃の温度で加熱して硬化させることができる。
【００９９】
また、クリヤー塗料（Ｚ）の塗装後は、必要に応じて、室温で１〜６０分間程度のインターバルをおいたり、５０〜１１０℃程度で１〜３０分間程度プレヒートすることができる。
【０１００】
＜工程（４）＞
本発明の複層塗膜形成方法においては、上記工程（１）〜（３）で形成される未硬化の中塗り塗膜、未硬化のベース塗膜及び未硬化のクリヤー塗膜が、一度に加熱硬化される。
【０１０１】
上記中塗り塗膜、ベース塗膜及びクリヤー塗膜の硬化は、通常の塗膜の加熱手段、例えば、熱風加熱、赤外線加熱、高周波加熱等により行うことができる。加熱温度は、８０〜１８０℃が好ましく、１１０〜１７０℃がより好ましく、１３０〜１６０℃がさらに好ましい。また加熱時間は、１０〜９０分間が好ましく、１５〜６０分間がより好ましい。この加熱により、中塗り塗膜、ベース塗膜及びクリヤー塗膜の３層からなる複層塗膜を一度に硬化させることができる。
【０１０２】
また、本発明の方法により得られる複層塗膜は、仕上がり外観の観点から、その膜厚を硬化塗膜に基づいて、４５〜９５μｍとするのが好ましく、より好ましくは５０〜９０μｍである。
【０１０３】
本発明の複層塗膜形成方法は、各種工業製品、特に自動車車体の外板に複層塗膜を形成するのに好適に使用することができ、本発明の方法により得られた塗装物品は、明度が高く、仕上がり外観及び耐候性に優れたものとなる。
【実施例】
【０１０４】
以下、実施例及び比較例を挙げて本発明をさらに具体的に説明する。ただし、本発明は以下の実施例のみに限定されるものではない。なお、「部」及び「％」はいずれも質量基準によるものであり、また、塗膜の膜厚は硬化塗膜に基づくものである。
また、水酸基含有アクリル樹脂の数平均分子量は、ゲル浸透クロマトグラフィー（ＧＰＣ）によって標準ポリスチレンの検量線を用いて測定したものである。
【０１０５】
（製造例１〜１０：中塗り塗料（Ｘ）の製造）
＜樹脂組成物（Ｄ）の調製＞
下記水酸基含有アクリル樹脂溶液（ｉ）５０部（樹脂固形分２０部）、下記水酸基含有アクリル樹脂分散液（ｉｉ）８３．３部（樹脂固形分２５部）、ウレタン樹脂エマルション（商品名「ユーコートＵＸ−４８５」、ポリカーボネート系ウレタン樹脂エマルション、固形分４０％、三洋化成工業株式会社製）７５部（樹脂固形分３０部）及びメラミン樹脂（メチルエーテル化メラミン樹脂、重量平均分子量８００、固形分７０％）３５．７部（樹脂固形分２５部）を、室温下で撹拌混合し、樹脂組成物（Ｄ）を得た。
【０１０６】
水酸基含有アクリル樹脂溶液（ｉ）：
温度計、サーモスタット、撹拌装置、還流冷却器、窒素導入管及び滴下装置を備えた反応容器に、プロピレングリコールモノプロピルエーテル３０部を仕込み８５℃に昇温後、スチレン１０部、メチルメタクリレート３０部、２−エチルヘキシルアクリレート１５部、ｎ−ブチルアクリレート１１．５部、ヒドロキシエチルアクリレート３０部、アクリル酸３．５部、プロピレングリコールモノプロピルエーテル１０部及び２，２’−アゾビス（２，４−ジメチルバレロニトリル）２部の混合物を４時間かけて滴下し、滴下終了後１時間熟成した。その後さらに、プロピレングリコールモノプロピルエーテル５部及び２，２’−アゾビス（２，４−ジメチルバレロニトリル）１部の混合物を１時間かけてフラスコに滴下し、滴下終了後１時間熟成した。さらに２−（ジメチルアミノ）エタノール３．０３部を加え、脱イオン水を徐々に添加することにより、固形分濃度４０％の水酸基含有アクリル樹脂溶液（ｉ）を得た。
得られた水酸基含有アクリル樹脂の酸価は２７ｍｇＫＯＨ／ｇ、水酸基価は１４５ｍｇＫＯＨ／ｇ、数平均分子量は１００００であった。
【０１０７】
水酸基含有アクリル樹脂分散液（ｉｉ）：
温度計、サーモスタット、撹拌装置、還流冷却器、窒素導入管及び滴下装置を備えた反応容器に脱イオン水１３０部、「アクアロンＫＨ−１０」（商品名、第一工業製薬株式会社製、ポリオキシエチレンアルキルエーテル硫酸塩エステルアンモニウム塩、有効成分９７％）０．５２部を仕込み、窒素気流中で撹拌混合し、８０℃に昇温した。次いで下記のモノマー乳化物（１）のうちの全量の１％量及び６％過硫酸アンモニウム水溶液５．３部を反応容器内に導入し８０℃で１５分間保持した。次いで、残りのモノマー乳化物（１）を３時間かけて、同温度に保持した反応容器内に滴下した。滴下終了後、１時間熟成した。
次いで、下記のモノマー乳化物（２）を１時間かけて滴下した。１時間熟成した後、５％  ２−（ジメチルアミノ）エタノール水溶液４０部を反応容器に徐々に加えながら３０℃まで冷却し、１００メッシュのナイロンクロスで濾過することにより、濾液として、平均粒子径１０８ｎｍ（サブミクロン粒度分布測定装置「ＣＯＵＬＴＥＲ  Ｎ４型」（ベックマン・コールター社製）を用いて、脱イオン水で希釈して２０℃で測定した。）、固形分濃度３０％の水酸基含有アクリル樹脂分散液（ｉｉ）を得た。
得られた水酸基含有アクリル樹脂の酸価は３３ｍｇＫＯＨ／ｇ、水酸基価は２５ｍｇＫＯＨ／ｇであった。
モノマー乳化物（１）：脱イオン水４２部、「アクアロンＫＨ−１０」０．７２部、メチレンビスアクリルアミド２．１部、スチレン２．８部、メチルメタクリレート１６．１部、エチルアクリレート３８部及びｎ−ブチルアクリレート１１部を混合攪拌して、モノマー乳化物（１）を得た。
モノマー乳化物（２）：脱イオン水１８部、「アクアロンＫＨ−１０」０．３１部、過硫酸アンモニウム０．０３部、メタクリル酸５．１部、２−ヒドロキシエチルアクリレート５．１部、スチレン３部、メチルメタクリレート６部及びｎ−ブチルアクリレート１０．８部を混合攪拌して、モノマー乳化物（２）を得た。
【０１０８】
＜中塗り塗料（Ｘ）の製造＞
上記調製した樹脂組成物（Ｄ）の固形分１００部あたり、表１に示す量（固形分）の顔料を配合して、ＡＳＥ−６０（アルカリ膨潤型増粘剤、商品名、ローム・アンド・ハース・ジャパン株式会社製）、２−（ジメチルアミノ）エタノール及び脱イオン水を添加して調整、攪拌混合することにより、ｐＨ８．２、塗料固形分４８％、２０℃におけるＢ型粘度計による粘度を８００〜２０００ｍＰａ・ｓに調整した各中塗り塗料（Ｘ１）〜（Ｘ１０）を得た。
なお、中塗り塗料（Ｘ６）〜（Ｘ１０）は、比較例用の中塗り塗料である。
【０１０９】
（Ｌ＊，ａ＊，ｂ＊の測定）
予めＮ−７グレー色の塗膜が形成されたブリキ板に、上記各中塗り塗料（Ｘ１）〜（Ｘ１０）を硬化塗膜として２５μｍとなるように塗装し、室温約２０℃の実験室に１５分放置した後に、温風乾燥機を使用して１４０℃で３０分間乾燥せしめて、硬化塗膜を得た。多角度分光光度計ＣＭ５１２ｍ３（商品名、コニカミノルタ株式会社製）を用いて、塗膜表面の垂直な軸に対して２５度の照射光で、塗膜表面に対して９０度で受光した分光反射率から、Ｌ＊，ａ＊及びｂ＊を測定した。結果を表１に示す。
【０１１０】
（光線透過率の測定）
平滑なＰＴＦＥ板に上記各中塗り塗料（Ｘ１）〜（Ｘ１０）を硬化塗膜として２５μｍとなるように塗装し、室温約２０℃の実験室に１５分放置した後に、温風乾燥機を使用して１４０℃で３０分間乾燥せしめて、硬化塗膜を得た。得られた塗膜を剥離してフリーフィルムを作成し、分光光度計ＵＶ３７００（商品名、株式会社島津製作所製）を使用して波長４２０ｎｍ〜５００ｎｍの光線透過率を測定し、平均値を表１に示した。
【０１１１】
（製造例１１：水性ベース塗料（Ｙ）の製造）
下記水酸基含有アクリル樹脂分散液（ｉｉｉ）１００部（固形分３０部）、下記水酸基含有水溶性アクリル樹脂（ｉｖ）７３部（固形分４０部）、メチル−ブチル混合エーテル化メラミン樹脂（固形分６０％、重量平均分子量２，０００）５０部（固形分３０部）及びＸｉｒａｌｌｉｃ  Ｔ６０−１０ＷＮＴ  Ｃｒｙｓｔａｌ  Ｓｉｌｖｅｒ（商品名，酸化チタン被覆酸化アルミニウムフレーク顔料，メルク社製）１０部を配合して、ＡＳＥ−６０（アルカリ膨潤型増粘剤、商品名、ローム・アンド・ハース・ジャパン株式会社製）、２−（ジメチルアミノ）エタノール及び脱イオン水を添加して調整、攪拌混合し、塗装に適正な粘度に希釈して、ｐＨ８．０、塗料固形分２３％の水性ベース塗料（Ｙ１）を得た。
【０１１２】
水酸基含有アクリル樹脂分散液（ｉｉｉ）：
温度計、サーモスタット、撹拌装置、還流冷却器、窒素導入管及び滴下装置を備えた反応容器に脱イオン水１３０部、「アクアロンＫＨ−１０」（商品名、第一工業製薬株式会社製、ポリオキシエチレンアルキルエーテル硫酸塩エステルアンモニウム塩、有効成分９７％）０．５２部を仕込み、窒素気流中で撹拌混合し、８０℃に昇温した。次いで下記のモノマー乳化物（１）のうちの全量の１％量及び６％過硫酸アンモニウム水溶液５．３部を反応容器内に導入し８０℃で１５分間保持した。次いで、残りのモノマー乳化物（１）を３時間かけて、同温度に保持した反応容器内に滴下した。滴下終了後、１時間熟成した。次いで、下記のモノマー乳化物（２）を１時間かけて滴下した。１時間熟成した後、５％  ２−（ジメチルアミノ）エタノール水溶液４０部を反応容器に徐々に加えながら３０℃まで冷却し、１００メッシュのナイロンクロスで濾過することにより、濾液として、平均粒子径１２０ｎｍ（サブミクロン粒度分布測定装置「ＣＯＵＬＴＥＲ  Ｎ４型」（ベックマン・コールター株式会社製）を用いて、脱イオン水で希釈して２０℃で測定した。）、固形分濃度３０％の水酸基含有アクリル樹脂分散液（ｉｉｉ）を得た。
得られた水酸基含有アクリル樹脂分散液（ｉｉｉ）の酸価は３３ｍｇＫＯＨ／ｇ、水酸基価は２５ｍｇＫＯＨ／ｇであった。
モノマー乳化物（１）：脱イオン水４２部、「アクアロンＫＨ−１０」０．７２部、メチレンビスアクリルアミド２．１部、スチレン２．８部、メチルメタクリレート１６．１部、エチルアクリレート２８部及びｎ−ブチルアクリレート２１部を混合攪拌して、モノマー乳化物（１）を得た。
モノマー乳化物（２）：脱イオン水１８部、「アクアロンＫＨ−１０」０．３１部、過硫酸アンモニウム０．０３部、メタクリル酸５．１部、２−ヒドロキシエチルアクリレート５．１部、スチレン３部、メチルメタクリレート６部、エチルアクリレート１．８部及びｎ−ブチルアクリレート９部を混合攪拌して、モノマー乳化物（２）を得た。
【０１１３】
水酸基含有水溶性アクリル樹脂（ｉｖ）：
フラスコにプロピレングリコールモノプロピルエーテル３５部を仕込み８５℃に昇温後、メチルメタクリレート３０部、２−エチルヘキシルアクリレート２０部、ｎ−ブチルアクリレート２９部、ヒドロキシエチルアクリレート１５部、アクリル酸６部、プロピレングリコールモノプロピルエーテル１５部及び２，２’−アゾビス（２，４−ジメチルバレロニトリル）２．３部の混合物を４時間かけてフラスコに滴下し、滴下終了後１時間熟成した。その後さらにプロピレングリコールモノプロピルエーテル１０部及び２，２’−アゾビス（２，４−ジメチルバレロニトリル）１部の混合物を１時間かけてフラスコに滴下し、滴下終了後１時間熟成した。さらにジエタノールアミン７．４部を加え、固形分濃度５５％、酸価４７ｍｇＫＯＨ／ｇ、水酸基価７２ｍｇＫＯＨ／ｇの水酸基含有水溶性アクリル樹脂（ｉｖ）を得た。
【０１１４】
＜試験板の作成＞
（試験用被塗物の作製：電着塗装が施された被塗物）
リン酸亜鉛処理された冷延鋼板に「エレクロンＧＴ−１０」（商品名、関西ペイント株式会社製、熱硬化性エポキシ樹脂系カチオン電着塗料）を膜厚２０μｍとなるように電着塗装し、１７０℃で３０分間加熱して硬化させて試験用被塗物とした。
【０１１５】
（実施例１）
上記試験用被塗物に、前記製造例１で得た中塗り塗料（Ｘ１）を回転霧化型の静電塗装機を用いて、硬化塗膜として２５μｍとなるように静電塗装し、３分間放置後、８０℃で３分間プレヒートを行なった。次いで、該未硬化の中塗り塗膜上に前記製造例１１で得た水性ベース塗料（Ｙ１）を回転霧化型の静電塗装機を用いて、硬化膜厚１５μｍとなるように静電塗装し、５分間放置後、８０℃で３分間プレヒートを行なった。
次いで、該未硬化のベース塗膜上にクリヤー塗料（Ｚ１）（アクリル樹脂系酸／エポキシ硬化溶剤型上塗クリヤー塗料、商品名「マジクロンＫＩＮＯ−１２１０」、関西ペイント株式会社製）を硬化膜厚３５μｍとなるように静電塗装し、７分間放置した。
その後、１４０℃で３０分間加熱して、中塗り塗膜、ベース塗膜及びクリヤー塗膜からなる該複層塗膜を一度に加熱硬化させることにより試験板を作製した。
【０１１６】
（実施例２〜５及び比較例１〜５）
実施例１において、中塗り塗料（Ｘ１）を中塗り塗料（Ｘ２）〜（Ｘ１０）のいずれかに変更する以外は、実施例１と同様にして各試験板を作製した。
【０１１７】
得られた各試験板につき、仕上がり外観（平滑性）及び促進耐候性の試験を以下の試験方法及び評価方法に基づき行った。試験結果は表１に併せて示す。
【０１１８】
＜平滑性＞
「Ｗａｖｅ  Ｓｃａｎ  ＤＯＩ」（商品名、ＢＹＫ  Ｇａｒｄｎｅｒ社製）によって測定されるＷｃ値を用いて評価した。Ｗｃ値は、１〜３ｍｍ程度の波長の表面粗度の振幅の指標であり、測定値が小さいほど塗面の平滑性が高いことを示し、Ｗｃ値が１８以下であると平滑性に優れる。
【０１１９】
＜促進耐候性試験＞
Ｓｕｐｅｒｘｅｎｏｎウェザーメーター（商品名、促進耐候性試験機、スガ試験機株式会社製）を使用して、ＪＩＳ  Ｋ５６００−７−７（方法１）に記載された試験条件にて照射と降雨条件を組み合わせたサイクル試験を行った。サイクル試験時間の合計が３０００時間後に、試験板の複層塗膜を素地に達するようにカッターで格子状に切り込み、大きさ２ｍｍ×２ｍｍの碁盤目を１００個作る。続いて、その表面に粘着セロハンテープを貼着し、２０℃においてそのテープを急激に剥離した後の碁盤目塗膜の残存数を調べ、下記基準「〇」、「△」、「×」により評価した。
○：碁盤目塗膜が１００個残存し、カッターの切り込みの縁において塗膜の小さな縁欠けが生じていない
△：碁盤目塗膜が１００個残存するが、カッターの切り込みの縁において塗膜の小さな縁欠けが生じている
×：碁盤目塗膜の残存数が９９個以下である。
【０１２０】
【表１】
0006473657.tif 000002
【０１２１】
表１の結果から、実施例１〜５はいずれも、中塗り塗料（Ｘ）のＬ＊値が８５．０以上であり、白度が高い（高明度である）ことがわかった。また、実施例１〜５は、光線透過率も低く、複層塗膜の耐候性に優れると共に、平滑性も高く、仕上がり外観にも優れることがわかった。一方、比較例１〜５は、中塗り塗料（Ｘ）のＬ＊値及び光線透過率の基準、並びに、複層塗膜の平滑性と耐候性を全て満たすことができなかった。